(57)【要約】  【課題】   本発明が解決しようとする課題は疎水性のポリプロピレン繊維に優れた親水性を付与し、廉価に供給することである。  【解決手段】  本発明ポリプロピレン成型物、例えば繊維および不織布は界面活性剤のノニオン部分がエチレンオキサイドまたは／およびプロピレンオキサイド３モル以上であるノニオン系アルキル界面活性剤が成型物表面に０．２から１．０W%、成型物内部に０．１から１．０W%含有され、成型物表面近傍に多く微分散したポリエチレンを０．５から１０W%含有するポリプロピレン成型物である。  【選択図】なし【特許請求の範囲】
【請求項１】
界面活性剤のノニオン部分がエチレンオキサイドまたは／およびプロピレンオキサイドであるノニオン系アルキル界面活性剤が成型物表面に０．２から１．０W%、成型物内部に０．１から１．０W%含有され、成型物表面近傍に多く微分散したポリエチレンを０．５から１０W%含有するポリプロピレン成型物。
【請求項２】
成型物が繊維または不織布である請求項１のポリプロピレン成型物。
【請求項３】
界面活性剤のアルキル部分が炭素数１０以上の直鎖状飽和炭化水素である請求項１および２のポリプロピレン成型物。
【請求項４】
界面活性剤のエチレンオキサイドまたは／およびプロピレンオキサイドが３量体以上である請求項１から３のポリプロピレン成型物。
【発明の詳細な説明】
【技術分野】
【０００１】
本発明は、紙おむつなどの吸水性不織布、電池用セパレーター、吸水パッド、ワイパーなどの親水性ポリプロピレン成型物に関する。
【背景技術】
【０００２】
ベルググライターらは非特許文献１でHDPEの表面を改質するためPEとPEGのブロックコポリマーをブレンドしたところ、ブロックコポリマーは固化される際にブリードアウトして、親水基であるPEG部分が外向きになってHDPE表面に配位することを見出した。
【０００３】
フィラメントやステープル繊維を製造する際には一般的には紡糸油剤を０．３から３W%繊維表面にローラーなどで塗布するので、疎水性繊維であるポリプロピレン繊維も親水化される。しかし、不織布、射出成型品、フィルムなどは一般的には製造工程に親水化油剤を付与する工程がないため、成型品となってから後で加工することになり、工程数が増加するため経済的に割高となり、また、付着斑となりやすい欠点がある。
【０００４】
特許文献１には、長鎖アルコールなどの疎水性基とPEGなどの親水基からなる防曇剤（界面活性剤）が農業用ポリオレフィンフィルムにブレンドされて一般的に使用されることが開示されている。フィルムに防曇剤はフィルム総重量に対して０．５から１W%が配合されている。しかし、繊維表面積はフィルム表面積の１０倍以上であり、同様にして繊維表面にこのような界面活性剤層を形成させるためには５から１０W%の界面活性剤を配合する必要に計算上なる。一方、例えば通常のポリプロピレン繊維では５W%もの多量の界面活性剤を配合して紡糸することは糸切れなどにより操業不可能である。
【０００５】
特許文献２にポリプロピレン紡糸実施例として３W%の界面活性剤を含有したかのような記載があるが、良く読むと、界面活性剤は予めExxon Polybond３１５５（相溶化剤ブロックコポリマー）をゴムマトリックスとして使用した添加剤として製造されている。従って、このような高価なゴム状の相溶化剤ブロックコポリマーを使用せずにポリプロピレンにこのような多量の界面活性剤を配合して紡糸することはできない。また、このような相溶化剤ブロックコポリマーは界面活性剤を多量に含有することができるため、逆にポリプロピレン繊維表面にブリードする界面活性剤量が少なくなり、結果としてより多量に界面活性剤の配合が必要となり、相溶化剤ブロックコポリマー配合による原料費アップと重なり経済的に不利になる。
【非特許文献１】Ｍａｃｒｏｍｏｌｅｃｕｌｅｓ２５（１９９２年），６３６−６４３
【特許文献１】USP５，２６２，２３３号公報
【特許文献２】特表２００４−５２３６６６号公報
【発明の開示】
【発明が解決しようとする課題】
【０００６】
本発明が解決しようとする課題は疎水性のポリプロピレン繊維などの成型物に優れた親水性を付与し、廉価に供給することである。
【課題を解決するための手段】
【０００７】
本発明ポリプロピレン成型物、例えば繊維および不織布は界面活性剤のノニオン部分がエチレンオキサイドまたは／およびプロピレンオキサイド３モル以上であるノニオン系アルキル界面活性剤が成型物表面に０．２から１．０W%、成型物内部に０．１から１．０W%含有され、成型物表面近傍に多く微分散したポリエチレンを０．５から１０W%含有するポリプロピレン成型物である。
【発明の効果】
【０００８】
本発明ポリプロピレン成型物は繊維、スパンボンドまたはメルトブローン不織布などに一般的な方法で加工でき、紙オムツ、電池用セパレーター、吸水パッド、ワイパーなどに廉価で好適である。また、親水性表面が形成されるため、本発明成型物の制電性、ワイピング性が向上する。
【発明を実施するための最良の形態】
【０００９】
本発明ポリプロピレン成型物は界面活性剤のノニオン部分がエチレンオキサイドまたは／およびプロピレンオキサイドであるノニオン系アルキル界面活性剤が成型物表面に０．２から１．０W%、成型物内部に０．１から１．０W%含有され、成型物表面近傍に多く微分散したポリエチレンを０．５から１０W%含有するポリプロピレン成型物である。
また、その１形態は成型物が繊維または不織布である。また好ましくは界面活性剤のアルキル部分が炭素数１０以上の直鎖状飽和炭化水素である。また好ましくは界面活性剤のエチレンオキサイドまたは／およびプロピレンオキサイドが３量体以上であるポリプロピレン成型物である。
【００１０】
前記ノニオン系アルキル界面活性剤のノニオン部分はエチレンオキサイドまたは／およびプロピレンオキサイド重合物である。エチレンオキサイドまたは／およびプロピレンオキサイドが３量体以上であることがより低配合量で優れた親水性が得られ好ましい。
【００１１】
前記ノニオン系アルキル界面活性剤のアルキル部分は炭素数１０以上の直鎖状飽和炭化水素であることがＰＥと類似性が高く、分岐飽和炭化水素、または直鎖状不飽和炭化水素より好ましく、より好ましくは炭素数が１２以上、さらに好ましくは１４以上が界面活性剤の必要配合量が少なくなり、経済的である。また、アルキル部分の原料がアルコールであることがアルキル部分の原料がカルボン酸より、繊維への水浸透性を向上させ好ましい。
【００１２】
前記長鎖アルキルアルコールとしては例えばラウリルアルコール、ミリスチルアルコール、セチルアルコール、ステアリルアルコールなどがある。これらは天然物に限らず合成品であっても良い。
【００１３】
本発明では相溶化剤ブロックコポリマーを使用せず、前記ノニオン系アルキル界面活性剤を例えば２０W%配合したマスターバッチを製造する。即ち、本発明ではポリプロピレンとポリエチレンをポリブレンドし、相分離した界面にノニオン系アルキル界面活性剤を保持させることにより、高配合量のマスターバッチを製造する。従来不可能と考えられる多量の界面活性剤を本発明で含有させることができるのは、相分離した界面に前記ノニオン系アルキル界面活性剤がミセル形成するためであると考えられる。従って、安定なミセル形成とともに、相分離した界面の面積が大きくなるほど高配合マスターバッチが得られる。相分離した界面積を大きくするためにはより細かく分散させることが肝要で、混練時の剪断力を大きくすることが好ましく、液体サイドインジェクション２軸混練押し出し機を使用する場合、回転速度が１，０００回転／分以上が好ましい。より好ましくは１，５００回転／分以上である。
【００１４】
本発明ポリプロピレン繊維表面にある前記界面活性剤量は０．２W%以上である。繊維径が細くなると好ましくは０．３W%以上である。繊維表面以外に前記界面活性剤は繊維内部にも存在する。繊維表面と繊維内部の前記界面活性剤の比率は他の添加剤の配合量によっても異なる。一般的にポリプロピレンには耐熱剤、耐光剤が配合され、添加剤総量は０．５から１W%になる。他の添加剤の配合量が少ない場合、内部に残留する前記界面活性剤量が大きくなる。従って、マスターバッチの配合量は繊維径、原料ポリプロピレンに含有される添加剤総量、添加剤の種類により影響される。概ねメルトブローンでは５W%、スパンボンドでは３W%のマスターバッチ配合量を目安とすれば良く、適宜微調整すると良い。
【００１５】
本発明ポリプロピレンスパンボンド、メルトブローン不織布の製造方法は一般的なマスターバッチを使用する製造方法および製造設備で良く、例えばスパンボンドはダイ温度２５０℃、メルトブローンダイ温度２８０℃で紡糸できる。ポリプロピレン・マルチフィラメント、フィラメント、テープヤーン、ステープルも同様に紡糸オイルを使用せずに製造することができる。また、紡糸の際に最終製品の組成で前記２軸押し出し機を一般的に使用されている紡糸用単軸押し出し機に変更し、紡糸し、本発明のポリプロピレン繊維を製造することも可能であるが、設備更新費用が高価であるため、マスターバッチを使用し、従来設備を使用する方が経済的である。
【００１６】
同様にして本発明ポリプロピレンフィルムの製造方法は一般的なマスターバッチを使用する例えばTダイ法およびインフレーション法などの製造方法および製造設備で良く、ダイ温度２５０℃で製造できる。この場合、効果的に表面に前記ノニオン系アルキル界面活性剤を配分できるため、その配合量は従来法より大幅に軽減でき、より経済的である。
また、同様にして射出成型物の製造もマスターバッチを使用し、一般的な製造設備で製造することができる。かくして、本発明成型物に容易かつ廉価に帯電防止性能や、防汚性能を樹脂成型品に付与することができる。
【００１７】
また、本発明のポリプロピレン成型物の成型時、製品に影響ない内範囲で添加剤を加えて成型しても良い。添加剤としては光安定剤、熱安定剤、酸化防止剤等の安定剤、着色顔料、芳香剤、抗菌剤、防カビ剤等の機能付加剤、カーボン、炭酸カルシウム、硫酸バリウム、シリカなどの粉末、アラミド繊維、合成繊維、天然繊維、再生繊維、紙パルプなどの補強剤、増量剤等がある。
【００１８】
親水性の評価方法として繊維製品は透水速度の測定をINDA IST 70.3(98)に準じ、９ｇ食塩／リッター水の透過速度を秒単位で測定した。
前記界面活性剤の表面付着量は繊維製品試料１ｇを５０ｍｌバイエル瓶中n-Hexane３０ｍｌに浸漬し、振幅４ｍｍ、振幅数１００回／分、１分振盜後、表面洗浄液を液体クロマトグラフで定量した。また、内部残留前記界面活性剤含有量はソックスレー抽出を行い、誤差が３％未満になる抽出回数まで抽出を繰り返し、抽出条件をここに設定し、抽出液を液体クロマトグラフで定量した。
さらに詳細については実施例にて説明する。
【実施例】
【００１９】
実施例１
マトリックスポリマーとして日本ポリエチレン（株）製ノバテック（商標名）MFR５のLDPE４４重量部とプライムポリマー（株）製プライムポリプロ（商標名）MFR５のPP３６重量部を高速回転２軸混練押し出し機のホッパーから定量供給し、ラウリルアルコール・エチレンオキサイド３モル付加物２０重量部をプランジャーポンプで押し出し機の途中から定量的にサイドインジェクションし、スクリュー回転速度１，２００回転／分、最高温度２００℃、ダイ温度１９０℃で索状に押し出し、急冷後カットし、親水性マスターバッチペレットを製造した。マスターバッチ製造時溶融ラウリルアルコール・エチレンオキサイド５モル付加物のノズルからの噴出もなく、操業性にも問題はなかった。本名発明マスターバッチ中、ラウリルアルコール・エチレンオキサイド５モル付加物は１８．８W%と良好な歩留まりであった。
【００２０】
前記マスターバッチを３重量部とプライムポリプロ（商標名）MFR５０のPP９７重量部をスパンボンド製造装置に定量供給し、紡糸温度２５０℃で繊維径約３０ミクロン、目付３０ｇ／ｍ２の本発明スパンボンド不織布を製造した。
この不織布表面ラウリルアルコール・エチレンオキサイド５モル付加物は０．２８W%であった。また、繊維内部残留ラウリルアルコール・エチレンオキサイド５モル付加物は０．２２W%であった。この不織布の食塩水透過速度は１秒未満であり、紙オムツ表面材などに好適な透水速度を示した。
また、この不織布単繊維を液体窒素により冷却後破断した破断面のＳＥＭ観察により、ＰＥが繊維表面近傍により多く微分散していることが観察された。
【００２１】
比較例１
実施例１と同様にして配合量を実施例１で製造した前記マスターバッチを１.５重量部とプライムポリプロ（商標名）MFR５０のPP９８．５重量部にのみ変更し、製造した不織布の食塩水透過速度は３８秒であり、紙オムツ表面材としては不十分な透水速度を示した。この不織布表面ラウリルアルコール・エチレンオキサイド５モル付加物は０．１３W%であった。
【００２２】
比較例２
実施例２と同様にして、実施例１で製造した前記マスターバッチの代わりにラウリルアルコール・エチレンオキサイド５モル付加物０．６重量部をプライムポリプロ（商標名）MFR５０のPP９９．４重量部にドライブレンドし、不織布を製造した。この不織布の食塩水透過速度は６０秒以上であり、紙オムツ表面材としては不十分な透水速度を示した。この不織布表面ラウリルアルコール・エチレンオキサイド５モル付加物は０．０９W%であった。これはマトリックスにポリエチレンが含まれていないため、ラウリルアルコール・エチレンオキサイド５モル付加物は繊維中に均一に分散し、繊維表面量が少なくなったものと考えられる。
【００２３】
実施例２
実施例１と同様にして、ラウリルアルコール・エチレンオキサイド５モル付加物の代わりに炭素数８のオクチルアルコール・エチレンオキサイド５モル付加物を用いたマスターバッチを使用し、実施例２と同様にして製造した不織布の食塩水透過速度は３秒であり、紙オムツ表面材としては十分な透水速度を示した。この不織布表面オクチルアルコール・エチレンオキサイド５モル付加物は０．２２W%であった。表面量が低下したのはオクチルアルコールがラウリルアルコールと比べポリエチレンに親和性が小さいため、比較例２と同様にマトリックスポリプロピレン中により多く均一に分散したためと考えられ、そのため透過速度が少し遅くなったと考えられる。